(57)【要約】【課題】ニードルパンチ不織布における全芳香族ポリアミド短繊維の交絡状態、配列状態を制御することにより、全芳香族ポリアミド短繊維が有する高強度が可及的に生かされたニードルパンチ不織布を得る。【解決手段】繊維軸方向に対して直交する単糸繊維の断面形状が扁平断面を有するパラ型全芳香族ポリアミド短繊維であって、以下の（ａ）〜（ｂ）の条件を満足するパラ型全芳香族ポリアミド短繊維と、カット長４９〜５１ｍｍのポリエステル丸断面短繊維とを３０／７０〜７０／３０の重量比率で混合した後、ニードルパンチにより絡合させる。（ａ）前記扁平断面の最長軸（Ｌ１）とその（Ｌ１）に直交する最長軸（Ｔ１）の比（Ｌ／Ｔ１）が５．０より大きい。（ｂ）パラ型全芳香族ポリアミド短繊維のカット長が４９ｍｍ〜１１３ｍｍである。【選択図】図１
2020133029.tif 000002
【特許請求の範囲】
【請求項１】
繊維軸方向に対して直交する単糸繊維の断面形状が扁平断面を有するパラ型全芳香族ポリアミド短繊維であって、以下の（ａ）〜（ｂ）の条件を満足するパラ型全芳香族ポリアミド短繊維と、カット長４９〜５１ｍｍのポリエステル丸断面短繊維とが３０／７０〜７０／３０の重量比率で混合されてなることを特徴とするニードルパンチ不織布。
（ａ）前記扁平断面の最長軸（Ｌ１）とその（Ｌ１）に直交する最長軸（Ｔ１）の比（Ｌ１／Ｔ１）が５．０より大きい。
（ｂ）パラ型全芳香族ポリアミド短繊維のカット長が４９ｍｍ〜１１３ｍｍである。
【請求項２】
下記の方法により測定した、不織布表面に対して垂直方向に配列した繊維が、ＭＤ方向、ＴＤ方向共に１５か所／ｃｍ以上であり、且つ該繊維の８０％以上が丸断面繊維である請求項１記載のニードルパンチ不織布。
（測定方法）
不織布のＭＤ方向の断面とＴＤ方向の断面を、電子顕微鏡にて１００倍の倍率で１ｃｍ分の長さを観察し、縦方向に配列した繊維の本数を数える。また、同時に縦方向に配列した繊維を２００〜４００倍の倍率で監察し、扁平断面、丸断面のどちらかを確認する。尚、ここで、「縦方向に配列した」とは不織布の厚さ方向と、繊維の配列方向とのなす角度が０°〜２０°である場合を示す。
【請求項３】
パラ型全芳香族ポリアミド短繊維と、ポリエステル丸断面短繊維の繊度が共に０．５〜５．５ｄｔｅｘである請求項１又は２記載のニードルパンチ不織布。
【請求項４】
前記扁平断面における（Ｌ１）と（Ｔ１）の比（Ｌ１／Ｔ１）の変動係数が１０％未満である請求項１〜３のいずれか１項に記載のニードルパンチ不織布。
【請求項５】
パラ型全芳香族ポリアミド短繊維の引張強度が１６〜３０ｃＮ／ｄｔｅｘである請求項１〜４のいずれか１項に記載のニードルパンチ不織布。
【請求項６】
繊維軸方向に対して直交する単糸繊維の断面形状が扁平断面を有するパラ型全芳香族ポリアミド短繊維であって、以下の（ａ）〜（ｂ）の条件を満足するパラ型全芳香族ポリアミド短繊維と、カット長４９〜５１ｍｍのポリエステル丸断面短繊維とを３０／７０〜７０／３０の重量比率で混合した後、ニードルパンチにより絡合させることを特徴とするニードルパンチ不織布の製造方法。
（ａ）前記扁平断面の最長軸（Ｌ１）とその（Ｌ１）に直交する最長軸（Ｔ１）の比（Ｌ１／Ｔ１）が５．０より大きい。
（ｂ）パラ型全芳香族ポリアミド短繊維のカット長が４９ｍｍ〜１１３ｍｍである。
【請求項７】
パラ型全芳香族ポリアミド短繊維の扁平断面の最長軸（Ｌ１）と、ニードルのスロートデプス（Ｊ）との比（Ｌ１／Ｊ）が２以上であり、且つポリエステル丸断面短繊維の直径（Ｄ）と前記スロートデプス（Ｊ）との比（Ｄ／Ｊ）が１．５以下である請求項６記載のニードルパンチ不織布の製造方法。
【発明の詳細な説明】
【技術分野】
【０００１】
本発明は、パラ型全芳香族ポリアミド扁平繊維を含む不織布及びその製造方法に関するものであり、さらに詳しくは、パラ型全芳香族ポリアミド扁平繊維とポリエステル丸断面短繊維からなり、該パラ型全芳香族ポリアミド扁平繊維が選択的に配列されたニードルパンチ不織布及びその製造方法に関するものである。
【背景技術】
【０００２】
全芳香族ポリアミド重合体は、強力、モジュラス、耐熱性等に優れた重合体であり、これらの高機能性を活かして、産業用繊維として様々な分野で使用されている。近年ではその耐熱性から、非水系二次電池用セパレーターの耐熱多孔質層を形成するために使用されるようになってきた。
【０００３】
しかしながら全芳香族ポリアミド重合体を短繊維とし、不織布、特にニードルパンチ不織布として用いた場合にはその高強度が生かされることが少なく用途は限定されてきた。その原因としては、ニードルパンチ不織布においては、ニードルパンチングによる繊維の交絡状態、配列状態による強度利用率が支配的となり、全芳香族ポリアミド短繊維そのものが有する高強度が生かされてこなかったからである。
【先行技術文献】
【特許文献】
【０００４】
【特許文献１】特開２０１０−２２２７３８号公報
【非特許文献】
【０００５】
【非特許文献１】Ｂｕｌｌｅｔｉｎｅ  ｏｆ  ＴＩＲＩ、２０１８年１１月号
【発明の概要】
【発明が解決しようとする課題】
【０００６】
本発明は、上記の背景技術に鑑みてなされたものであり、その目的とするところは、ニードルパンチ不織布における全芳香族ポリアミド短繊維の交絡状態、配列状態を制御することにより、全芳香族ポリアミド短繊維が有する高強度が可及的に生かされたニードルパンチ不織布を得ることにある。
【課題を解決するための手段】
【０００７】
本発明者は、上記目的を達成すべく鋭意検討を行った結果、特定の扁平断面形状を有するパラ型全芳香族ポリアミド短繊維を用いるとき、上記目的が達成できることを見出し、本発明を完成するに至った。
すなわち本発明によれば、
【０００８】
繊維軸方向に対して直交する単糸繊維の断面形状が扁平断面を有するパラ型全芳香族ポリアミド短繊維であって、以下の（ａ）〜（ｂ）の条件を満足するパラ型全芳香族ポリアミド短繊維と、カット長４９〜５１ｍｍのポリエステル丸断面短繊維とが３０／７０〜７０／３０の重量比率で混合されてなることを特徴とするニードルパンチ不織布、
（ａ）前記扁平断面の最長軸（Ｌ１）とその（Ｌ１）に直交する最長軸（Ｔ１）の比（Ｌ１／Ｔ１）が５．０より大きい。
（ｂ）パラ型全芳香族ポリアミド短繊維のカット長が４９ｍｍ〜１１３ｍｍである。
及び、
繊維軸方向に対して直交する単糸繊維の断面形状が扁平断面を有するパラ型全芳香族ポリアミド短繊維であって、以下の（ａ）〜（ｂ）の条件を満足するパラ型全芳香族ポリアミド短繊維と、カット長４９〜５１ｍｍのポリエステル丸断面短繊維とを３０／７０〜７０／３０の重量比率で混合した後、ニードルパンチにより絡合させることを特徴とするニードルパンチ不織布の製造方法、
（ａ）前記扁平断面の最長軸（Ｌ１）とその（Ｌ１）に直交する最長軸（Ｔ１）の比（Ｌ１／Ｔ１）が５．０より大きい。
（ｂ）パラ型全芳香族ポリアミド短繊維のカット長が４９ｍｍ〜１１３ｍｍである。
が提供される。
【発明の効果】
【０００９】
本発明で使用するパラ型全芳香族ポリアミド扁平繊維は繊維間摩擦を向上させ、不織布の強度向上に寄与する。また、該扁平繊維はニードルパンチ不織布の製造工程で、ニードルのバーブに引っ掛かりにくいため、縦方向への繊維の配向が少なく、選択的に平面方向に配向させることが可能となる。丸断面繊維と扁平断面繊維を混合した不織布において、丸断面繊維が選択的に不織布平面に対し縦方向に配向し、扁平断面は不織布平面に対し平行に配向する。結果として、扁平断面繊維の繊維間摩擦向上と当該扁平断面繊維が不織布平面に平行に配向することで、不織布平面方向の強度が向上することが可能となる。
【００１０】
本発明の不織布をゴム補強等することで強度の高いゴム補強資材や、研磨パッド等の産業資材に適用することができる。
【図面の簡単な説明】
【００１１】
【図１】本発明で使用するニードル形状の１例を例示した断面図である。
【図２】本発明で使用する扁平繊維を製造するための紡糸口金の吐出孔の形状の１例を例示した断面図である。
【図３】本発明で使用する扁平繊維を製造するための紡糸口金の吐出孔の形状の１例を例示した断面図である。
【図４】本発明で使用する扁平繊維を製造するための紡糸口金の吐出孔の形状の１例を例示した断面図である。
【図５】本発明で使用する扁平繊維の単糸断面形状の１例を例示した断面図である。
【図６】本発明で使用する扁平繊維の単糸断面形状の１例を例示した断面図である。
【図７】本発明で使用する扁平繊維の単糸断面形状の１例を例示した断面図である。
【図８】本発明で使用する扁平繊維の単糸断面形状の１例を例示した断面図である。
【図９】本発明で使用する扁平繊維の単糸断面形状の１例を例示した断面図である。
【図１０】本発明で使用する扁平繊維の単糸断面形状の１例を例示した断面図である。
【図１１】本発明で使用する扁平繊維の単糸断面形状の１例を例示した断面図である。
【発明を実施するための形態】
【００１２】
以下、本発明について詳細を説明する。
＜パラ型全芳香族ポリアミド＞
本発明におけるパラ型全芳香族ポリアミドは、１種または２種以上の２価の芳香族基が、アミド結合により直接連結されたポリマーである。また、芳香族基には、２個の芳香環が酸素、硫黄、または、アルキレン基を介して結合されたもの、あるいは、２個以上の芳香環が直接結合したものも含む。さらに、これらの２価の芳香族基には、メチル基やエチル基等の低級アルキル基、メトキシ基、クロル基等のハロゲン基等が含まれていてもよい。
【００１３】
＜パラ型全芳香族ポリアミドの製造方法＞
本発明におけるパラ型全芳香族ポリアミドは、例えば、アミド系極性溶媒中で、芳香族ジカルボン酸ジクロライド（以下「酸クロライド」ともいう）成分と芳香族ジアミン成分とを低温溶液重合、または界面重合などにより反応せしめることにより得ることができる。
【００１４】
［パラ型全芳香族ポリアミドの原料］
（芳香族ジカルボン酸ジクロライド成分）
パラ型全芳香族ポリアミドの製造において使用される芳香族ジカルボン酸クロライド成分としては、特に限定されるものではなく、例えば、テレフタル酸クロライド、２−クロルテレフタル酸クロライド、２，５−ジクロルテレフタル酸クロライド、２，６−ジクロルテレフタル酸クロライド、２，６−ナフタレンジカルボン酸クロライドなどが挙げられる。また、これらの芳香族ジカルボン酸ジクロライドは、１種類のみならず２種類以上を用いることができ、その組成比は特に限定されるものではない。これらのなかでは、汎用性や得られる繊維の機械的物性等の観点から、テレフタル酸ジクロライドが好ましい。
【００１５】
（芳香族ジアミン成分）
パラ型全芳香族ポリアミドの製造において使用される芳香族ジアミン成分としては、第一成分としてｐ−フェニレンジアミン、第２成分として３，４’−ジアミノジフェニルエーテル、４，４’−ジアミノジフェニルエーテルもしくはこれらの混合物が好ましい。第１成分と第２成分の比率好ましくは２／８〜８／２、より好ましくは３／７〜７／３である。第一成分のｐ−フェニレンジアミンの比率が８より大きい場合にはポリマーの結晶が析出し、溶液が不安定となる。また、２より小さい場合には強度が低下するため好ましくない。
【００１６】
［重合溶媒］
パラ型全芳香族ポリアミドを重合する際の溶媒としては、例えば、Ｎ，Ｎ−ジメチルホルムアミド、Ｎ，Ｎ−ジメチルアセトアミド、Ｎ−メチル−２−ピロリドン、Ｎ−メチルカプロラクタムなどの有機極性アミド系溶媒、テトラヒドロフラン、ジオキサンなどの水溶性エーテル化合物、メタノール、エタノール、エチレングリコールなどの水溶性アルコール系化合物、アセトン、メチルエチルケトンなどの水溶性ケトン系化合物、アセトニトリル、プロピオニトリルなどの水溶性ニトリル化合物などが挙げられる。これらの溶媒は、１種単独であっても、また、２種以上の混合溶媒として使用することも可能である。なお、用いられる溶媒は、脱水されていることが望ましい。
【００１７】
本発明に用いられるパラ型全芳香族コポリアミドの製造においては、汎用性、有害性、取り扱い性、パラ型全芳香族コポリアミドに対する溶解性等の観点から、Ｎ−メチル−２−ピロリドン（ＮＭＰ）を用いることが最も好ましい。
【００１８】
［原料組成比］
芳香族コポリアミドの原料となる上記の芳香族ジカルボン酸クロライド成分と芳香族ジアミン成分との比は、芳香族ジアミン成分に対する芳香族ジカルボン酸クロライド成分のモル比として、０．９００以上１．０００以下の範囲とすることが好ましく、０．９２０以上０．９９８以下の範囲とすることがより好ましい。
０．９９８以上の場合、粘度が上がり過ぎ、取扱い性が悪化する。また０．９２０以下の場合には強度が低下するため好ましくない。
【００１９】
［その他重合条件等］
重合体の濃度は２〜１０重量％が好ましい。２％未満の場合には塗工後の膜の強度が得られないため好ましくない。また１０重量％を超えると塗工液の粘度が上昇し、塗工が困難となるため好ましくない。
生成する全芳香族ポリアミド重合体の溶解性を向上させるため、また生成した重合体の溶解性を向上させるために重合前、途中、終了時のいずれかに、一般に公知の無機塩を適当量添加しても差し支えない。このような無機塩としては、例えば、塩化リチウム、塩化ナトリウム、塩化カルシウム等のアルカリ金属の塩化物、および塩化マグネシウム、塩化カルシウム等のアルカリ土類金属の塩化物が挙げられる。このうち塩化リチウム、塩化カルシウムが好ましい。
【００２０】
また、パラ型全芳香族ポリアミドの末端は、封止することもできる。末端封止剤を用いて末端を封止する場合には、例えば、フタル酸クロライドおよびその置換体、アニリンおよびその置換体等を末端封止剤として用いることができる。
また、生成する塩化水素のごとき酸を捕捉するために、脂肪族や芳香族のアミン、第４級アンモニウム塩等を併用することもできる。
【００２１】
反応の終了後は、必要に応じて、塩基性の無機化合物、例えば、水酸化ナトリウム、水酸化カリウム、水酸化カルシウム、酸化カルシウム等を添加し、中和反応を実施してもよい。
【００２２】
＜パラ型全芳香族ポリアミド繊維の製造方法＞
本発明のパラ型全芳香族ポリアミド繊維を製造するにあたっては、湿式紡糸法または半乾半湿式紡糸法を採用し、溶媒を含む均一な紡糸用溶液（ポリマードープ）を調整し、紡糸口金から吐出する。
【００２３】
［吐出孔の形状］
本発明で使用する全芳香族ポリアミド扁平断面繊維を得るための扁平吐出孔の形状は、長軸（Ｌ）と短軸端部（Ｗ１）との比（Ｌ／Ｗ１）が１０以上の範囲を満足する吐出孔である。（Ｌ／Ｗ１）は好ましくは２０以上、さらに好ましくは３０以上である。また、短軸の端部（Ｗ１）と中心部（Ｗ２）との比（Ｗ２／Ｗ１）が、好ましくは０．１以上１．０以下、より好ましくは０．１以上０．９以下、さらに好ましくは０．１以上０．７以下、特にましくは０．１以上０．６以下の範囲である。
【００２４】
（Ｗ２／Ｗ１）が１．０を超えると、繊維方向に対して垂直の断面の中心部が厚く、膨らんだ形状、つまり楕円形状の繊維となり易く、薄い繊維になり難い。一方、（Ｗ２／Ｗ１）が０．１より小さい場合は、生産時に断糸しやすく、強度も満足しないものとなる。
【００２５】
前記記載の吐出孔の長軸（Ｌ）、短軸の端部（Ｗ１）、及び中心部（Ｗ２）とは、図２から図４に示す扁平吐出孔の各長さのことである。図３、４の場合は、弧の直径をＷ１とする。また、短軸の両端は直線あるいは曲線であってもよく、特に限定されるものではない。さらには短軸端部と中心部は、直線あるいは曲線で繋がっており、特に限定されるものではない。
【００２６】
［エアギャップ］
紡糸口金面から凝固液までのエアギャップは、好ましくは１０ｍｍ以下、より好ましくは５ｍｍ以下、さらに好ましくは３ｍｍ以下の範囲である。１０ｍｍより長いと、表面エネルギーを安定化させるため、ドープが円形に近づき、異形性を保つことができない。
【００２７】
［紡糸工程］
本発明の繊維の製造においては、上述の如く調整された紡糸用溶液（ドープ）を用いて、湿式紡糸法またはエアギャップを設けた半乾半湿式紡糸法によって繊維を成形する。すなわち、先ず、上記で得られた紡糸用溶液（ドープ）をノズルから吐出し、続いて、凝固浴中の凝固液に接触させて凝固糸を形成する。異形断面の繊維を得るためには凝固を早くする必要がある。
【００２８】
凝固浴としては、パラ型全芳香族ポリアミドの貧溶媒が用いられるが、紡糸用溶液（ポリマードープ）の溶媒が急速に抜け出して、得られる全芳香族ポリアミド凝固糸に欠陥ができないように、通常は良溶媒を添加して凝固速度を調節する。貧溶媒としては水、良溶媒としてはパラ型全芳香族ポリアミドドープ用の溶媒を用いることが好ましい。良溶媒／貧溶媒の質量比は、パラ型全芳香族ポリアミドの溶解性や凝固性にもよるが、１５／８５〜４０／６０の範囲とすることが好ましい。  
【００２９】
凝固液から凝固糸条を引き上げた後は、公知の方法によって、最終的なパラ型全芳香族ポリアミド繊維を得ることができる。例えば、水洗工程を実施して形成された未延伸糸から溶媒を除去し、必要に応じて延伸を実施し、乾燥工程等を経た後に必要に応じて延伸することにより配向させ、最終的な繊維を得ることができる。
【００３０】
［延伸工程］
次いで、延伸を実施する。延伸の方法としては特に限定されるものではない。延伸倍率については特に制限はないが、少なくとも６倍以上とすることが好ましく、８倍以上とすることがさらに好ましい。延伸倍率を制御することにより、得られる全芳香族ポリアミド繊維の伸度および強度を制御することができる。また、逐次延伸を採用すれば、延伸安定性を向上させることができる。
【００３１】
＜扁平断面を有するパラ型全芳香族ポリアミド繊維の物性＞
本発明で使用する扁平断面を有するパラ型全芳香族ポリアミド繊維は、以下の物性を有する。
【００３２】
［単糸断面の扁平度］
本発明で使用する扁平断面を有するパラ型全芳香族ポリアミド繊維は、扁平化された当該繊維の単糸断面の最長軸（Ｌ１）とそのＬ１と直交する最長軸（Ｔ１）（Ｔ１は繊維厚みとも称する）の比（Ｌ１／Ｔ１）が５．０より大きく、好ましくは７以上、より好ましくは１０以上、さらに好ましくは１３以上である。（Ｌ１／Ｔ１）が５未満では薄肉での強化が十分とは言えない。
単糸断面の最長軸（Ｌ１）とそのＬと直交する最長軸（Ｔ１）とは、図５から図７に示す扁平断面糸の各長さのことである。
【００３３】
また、本発明で使用する扁平断面を有するパラ型全芳香族ポリアミド繊維の扁平化された当該繊維の単糸断面の両端３μｍを省いた最長軸（Ｌ２）に直交する最短軸（Ｔ２）と、単糸断面の最長軸（Ｌ１）に直交する最長軸（Ｔ１）との比（Ｔ２／Ｔ１）が、好ましくは０．７以上１．０以下であり、より好ましくは、０．８以上１．０以下、さらに好ましくは０．９以上１．０以下の範囲である。
最長軸（Ｔ１）と両端３μｍを省いた最長軸（Ｌ２）に直交する最短軸（Ｔ２）とは、図８、図９に示すような扁平断面糸の各長さのことである。
【００３４】
さらに、本発明で使用する扁平断面を有するパラ型全芳香族ポリアミド繊維の扁平化された当該繊維の単糸断面積（Ａ１）と単糸の円周が外接する長方形の面積（Ａ２）との比（Ａ２／Ａ１）が、好ましくは１．００以上１．２５以下であり、より好ましくは１．００以上１．２０以下、さらに好ましくは１．００以上１．１５以下、特に好ましくは１．００以上１．１０以下の範囲である。
【００３５】
扁平断面繊維は一様に薄い厚みを保持することが求められる。（Ａ２／Ａ１）は、扁平断面の歪を示しており、１．２５を超えると極度に厚いところあるいは薄いところができてしまうため、薄肉での強化が十分とは言えない。
繊維の単糸断面積（Ａ１）と単糸の円周が外接する長方形の面積（Ａ２）とは、図１０、図１１に示す扁平断面繊維の各長さのことである。
【００３６】
［単糸断面の厚み］    
本発明で使用する扁平断面を有するパラ型全芳香族ポリアミド繊維は、扁平化された当該繊維の単糸断面の最長軸（Ｌ１）と直交する最長軸の長さ（Ｔ１）が３０μｍ以下である。（Ｔ１）は好ましくは２５μｍ以下、より好ましくは２０μｍ以下、さらに好ましくは１５μｍ以下、特に好ましくは３μｍ以下である。（Ｔ１）が３０μｍより大きい場合は、厚みが大きいため、本発明が目的とする薄さを求められる用途に適さない。
【００３７】
［短繊維製造工程］
前記で作成したフィラメントを収束し、油剤塗布後、捲縮をかけ、カットする。カット長は４９ｍｍ〜１１３ｍｍの範囲で適切なカット長を選択しカットする。カット長がこの範囲を外れる場合は、不織布の強度が低下する場合がある。
【００３８】
［不織布製造工程］
本発明ではニードルパンチ不織布を選択する。不織布に使用する短繊維はポリエステル丸断面繊維と上記パラ型全芳香族ポリアミド扁平断面繊維を混合したものとする。その混合比率は丸断面／扁平断面で３０／７０〜７０／３０である。扁平断面繊維の比率が３０％未満となると、繊維間摩擦向上の効果が低下し、強度向上とならない。一方、扁平断面繊維の比率が７０％以上の場合には丸断面繊維の量が低下し、不織布の交絡が減少し全体として強度が低下するため好ましくない。
この際、ポリエステル丸断面繊維のカット長は４９〜５１ｍｍとする。ポリエステル丸断面繊維のカット長がこの範囲を外れる場合は、不織布の強度が低下する場合がある。
【００３９】
不織布を製造するには、先ず短繊維を計量後、カーディングする。不織布の積層方法はエアレイ、クロスレイのいずれも選択可能であるが、均一性の観点から、クロスレイが好ましい。ウェッブを積層後、ニードルパンチを行う。
【００４０】
ニードルパンチに使用するニードルのバーブの形状は図１に示すスロートデプス（Ｊ）が扁平断面繊維の断面の最長軸（Ｌ１）と（Ｌ１／Ｊ≧２）の関係であることが好ましい。かつ、丸断面繊維の直径（Ｄ）との比率は（Ｄ／Ｊ）≦１．５であることが好ましい。
【００４１】
（Ｌ１／Ｊ）が２未満の場合には扁平断面繊維がバーブに引っ掛かりやすくなり、扁平断面繊維が縦方向に配列し、丸断面繊維を選択的に縦方向に配列することができなくなり、好ましくない。  一方、（Ｄ／Ｊ）が１．５を越える場合には縦方向に配列すべき丸断面繊維の数が減少し、不織布の交絡が減少し、強度が低下し好ましくない。また、ニードルの打ち込み本数（ペネ数）は２２５本／ｃｍ２以上２５０００本／ｃｍ２以下であることが好ましい。打ち込み本数（ペネ数）が２２５本／ｃｍ２未満であれば、交絡が少なく強度が向上しない。打ち込み本数（ペネ数）が２５０００本／ｃｍ２越える場合は針折れ等が発生し、生産が困難となる。
【００４２】
＜扁平断面を有するパラ型全芳香族ポリアミド繊維の物性＞
本発明で使用する扁平断面を有するパラ型全芳香族ポリアミド繊維は、以下の物性を有する。
【００４３】
［引張強度］
本発明の扁平断面を有するパラ型全芳香族ポリアミド繊維は、その引張強度が１６．０〜３０．０ｃＮ／ｄｔｅｘである。より好ましくは、２４．０〜３０．０ｃＮ／ｄｔｅｘである。
【００４４】
［単糸断面の扁平度］
本発明の扁平断面を有するパラ型全芳香族ポリアミド繊維は、扁平化された当該繊維の単糸断面の扁平化された当該繊維の単糸断面の直交する最長軸（Ｌ１）と最短軸（Ｔ１）の比（Ｌ１／Ｔ１）が５．００より大きい。
【００４５】
［扁平度の変動係数］
本発明で使用する扁平断面を有するパラ型全芳香族ポリアミド繊維は、扁平化された当該繊維の単糸断面の扁平度の変動係数が１０％未満である。好ましくは８％未満、より好ましくは
５％未満ある。
【００４６】
［垂直方向に配列した繊維の数］
不織布のＭＤ方向の断面とＴＤ方向の断面を電子顕微鏡にて１００倍の倍率で１ｃｍ分の長さを観察し、縦方向に配列した繊維の本数を数える。また、同時に縦方向に配列した繊維を２００〜４００倍の倍率で観察し、扁平断面、丸断面のいずれであるかを確認する。尚、ここで、「縦方向に配列した」とは不織布の厚さ方向と、繊維の配列方向とのなす角度が０°〜２０°である場合を示す。
【実施例】
【００４７】
以下、実施例および比較例により、本発明をさらに詳しく具体的に説明する。ただし、これらの実施例および比較例は本発明の理解を助けるためのものであって、これらの記載によって本発明の範囲が限定されるものではない。尚、実施例中の各物性は以下の方法により測定した。
【００４８】
（単繊維の断面形状）
キーエンス社製マイクロスコープＶＨＸ−２０００を用いて倍率５００〜８００倍でＬ１、Ｌ２、Ｔ１、Ｔ２、Ａ１、Ｄを５０点計測した。Ａ２に関しては計測したＴ１、Ｌ１を用いて、Ｔ１×Ｌ１にて算出した。
（引張強度）
インテスコ社製、型番２０１Ｘ型試験機の一部を用いて、以下の条件で測定した。
引張速度：１０ｍｍ／分、つかみ間隔：２５．４ｍｍ
（変動係数）
上記短繊維断面の形状を測定した５０点のＬ１とＴ１の結果から、Ｌ１／Ｔ１の平均値と標準偏差をもとめ、以下の式により変動係数を算出した。
変動係数＝標準偏差÷平均値×１００  （％）
【００４９】
＜実施例１＞
［紡糸用溶液の調製工程］
紡糸用溶液（ドープ）として、コポリパラフェニレン・３，４’−オキシジフェニレンテレフタルアミド（共重合モル比が１：１のパラ型全芳香族ポリアミド）の濃度６質量％Ｎ−メチルピロリドン（ＮＭＰ）溶液を準備した。
【００５０】
［紡糸工程］
紡糸用溶液（ドープ）を、扁平口金（図３）の紡糸口金から５ｍｍのエアギャップを介してＮＭＰ濃度３０質量％の５０℃の水溶液で満たされた凝固浴中に紡出し、凝固糸を得た。その後、得られた凝固糸を水洗し、乾燥した。
【００５１】
［延伸工程］
延伸温度５１０℃下で８倍に延伸し、巻き取りを実施することにより、単糸繊度１．６７ｄｔｅｘのコポリパラフェニレン・３、４’−オキシジフェニレンテレフタルアミド扁平繊維を得た。延伸後、収束し、油剤塗布、捲縮をかけたのち、５１ｍｍにカットした。得られた繊維の引張強度は２０．５ｃＮ／ｄｔｅｘであった。
【００５２】
［不織布製造工程］
扁平断面繊維と同じ繊度でカット長が５１ｍｍのポリエステル製の丸断面繊維を扁平断面／丸断面比率を５０／５０で混合し、カードにかけバーブのスロートデプスが１０ミクロンの針をペネ数５０００本／ｃｍ２でパンチングし目付２００ｇ／ｍ２の不織布を得た。得られた不織布の物性を表１に示す。
【００５３】
＜実施例２＞
扁平断面／丸断面比率を３０／７０で混合する以外は実施例１と同様にして、不織布を作成した。得られた不織布の物性を表１に示す。
【００５４】
＜比較例１＞
丸断面繊維の比率を１００％とする以外は、実施例１と同様にして、不織布を作成した。得られた不織布の物性を表１に示す。
【００５５】
＜比較例２＞
丸断面繊維の比率を１０％とする以外は、実施例１と同様にして、不織布を作成した。得られた不織布の物性を表１に示す。
【００５６】
＜比較例３＞
丸断面繊維の比率を９０％とする以外は実施例１と同様にして、不織布を作成した。得られた不織布の物性を表１に示す。
【００５７】
＜比較例４＞
バーブのスロートデプスをＬ１／Ｊが１．１８（Ｌ１＝１７．７、Ｊ＝１５）、Ｄ／Ｊが０．６（Ｄ＝９、Ｊ＝１５）となるニードルを使用した以外は実施例１と同様に実施した。得られた不織布の物性を表１に示す。
【００５８】
＜比較例５＞
扁平繊維の（Ｌ１／Ｔ１）を２とする以外は実施例１と同様にして、不織布を作成した。得られた不織布の物性を表１に示す。
【００５９】
【表１】
2020133029.tif 000003
【符号の説明】
【００６０】
Ｊ  スロートデプス
Ｌ  扁平吐出孔の長軸
Ｗ１  扁平吐出孔の短軸端部
Ｗ２  扁平吐出孔の短軸中心部
Ｌ１  偏平繊維の単糸断面の最長軸
Ｔ１  Ｌ１と直交する単糸断面の厚み方向の最長軸
Ｌ２  扁平繊維の単糸断面の両端３μｍを省いた最長軸
Ｔ２  Ｌ２と直交する単糸断面の厚み方向の最短軸
Ａ１  扁平繊維の単糸断面積
Ａ２  扁平繊維の単糸の円周が外接する長方形の面積
【図１】
2020133029.tif 000004
【図２】
2020133029.tif 000005
【図３】
2020133029.tif 000006
【図４】
2020133029.tif 000007
【図５】
2020133029.tif 000008
【図６】
2020133029.tif 000009
【図７】
2020133029.tif 000010
【図８】
2020133029.tif 000011
【図９】
2020133029.tif 000012
【図１０】
2020133029.tif 000013
【図１１】
2020133029.tif 000014